(57)【特許請求の範囲】
【請求項１】
シーラント層を含む押出コーティング多層構造であって、
前記シーラント層が、
（ａ）
（ｉ）８０〜９５重量パーセントの、均一に分岐した線状エチレンポリマー組成物及び不均一に分岐した線状エチレンポリマー組成物を含む少なくとも１つのエチレン／α−オレフィンインターポリマー組成物であって、前記エチレン／α−オレフィンインターポリマーが０．８５ｇ／ｃｃ〜０．９４０ｇ／ｃｃの範囲の密度を有することを特徴とする、エチレン／α−オレフィンインターポリマー組成物、ならびに
（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、
少なくとも１．０ｇ／１０分のメルトインデックスＩ２を有する、配合物と、
（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度、及び０．５〜５０ｇ／１０分のＩ２を有する、組成物と、を含む、多層構造。
【請求項２】
前記シーラント層が少なくとも８ｇｓｍのコーティング重量を有する、請求項１に記載の多層構造。
【請求項３】
前記シーラント層がＬＤＰＥ層と共押し出しされ、前記ＬＤＰＥが５〜１５ｇｓｍのコーティング重量を有する、請求項１に記載の多層構造。
【請求項４】
前記シーラント層がスリップ剤をさらに含む、請求項１に記載の多層構造。
【請求項５】
配向ポリオレフィン、配向ＰＥＴ、及び配向ポリアミドからなる群から選択される配向ポリマー層をさらに含む、請求項１〜４のいずれか一項に記載の多層構造。
【請求項６】
配向ポリオレフィン、配向ＰＥＴ、及び配向ポリアミドからなる群から選択される配向ポリマー層と、
バリア層と、
ポリオレフィンからなる押出層と、
任意で、前記配向ポリマー層と前記押出層との間の第１のプライマーと、
任意で、前記バリア層と前記シーラント層との間の第２のプライマーであって、前記バリア層が前記押出層に隣接している、第２のプライマーと、をさらに含む、請求項１に記載の多層構造。
【請求項７】
前記シーラント層が、８ｇｓｍのコーティング重量でコーティングされる場合、前記シーラント層は以下の特性、１インチ当たり少なくとも３Ｎのホットタック強度及び１インチ当たり少なくとも２０Ｎの密封強度、の少なくとも１つを示す、請求項１に記載の多層構造。
【請求項８】
押出コーティング多層構造を調製するための方法であって、
少なくとも２層を有する積層体上にシーラント層を押出コーティングすることを含み、前記シーラント層は、
（ａ）
（ｉ）８０〜９５重量パーセントの、均一に分岐した線状エチレンポリマー組成物及び不均一に分岐した線状エチレンポリマー組成物からなる群から選択される少なくとも１つのエチレン／α−オレフィンインターポリマー組成物であって、前記エチレン／α−オレフィンインターポリマー組成物が０．８５ｇ／ｃｃ〜０．９４０ｇ／ｃｃの範囲の密度を有することを特徴とする、エチレン／α−オレフィンインターポリマー組成物、ならびに
（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、
少なくとも１．０ｇ／１０分のメルトインデックスＩ２を有する、配合物と、
（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度及び０．５〜５０ｇ／１０分のＩ２を有する、組成物と、を含み、
前記シーラント層が８〜３０ｇｓｍの量を含む、方法。
【請求項９】
ＬＤＰＥ層を前記シーラント層と共押し出しすることをさらに含み、前記ＬＤＰＥ層が５〜１５ｇｓｍの量で存在する、請求項８に記載の押出コーティング多層構造を調製するための方法。
【請求項１０】
前記シーラント層の溶解温度が前記ＬＤＰＥ層の溶解温度よりも低い、請求項９に記載の押出コーティング多層構造を調製するための方法。
【発明の詳細な説明】
【技術分野】
【０００１】
本開示は、多層構造、多層構造の製造方法、及び多層構造を含む包装に関する。
【背景技術】
【０００２】
スナック食品の包装、特に野菜及び／またはポテトチップス用の包装は、シーラント層として約１８〜２０ミクロンでメタロセンを非常に多く含む線状低密度ポリエチレン（ｍＬＬＤＰＥ）の薄フィルムを有する多層積層体構造から製造される。この市場セグメントは、密封特性と共に高酷使性能基準のため、ｍＬＬＤＰＥ樹脂に独占されている。図１は、現在スナック食品包装に使用されている例示的な多層積層体構造を示す。図１で明らかなように、典型的にはそのような多層構造は、印刷されてもよい配向ポリマー層、プライマー層、押出積層、バリア層、接着層、及びブローポリエチレン系ポリマーシーラントを含む。優れた密封特性、十分なホットタック性、密封強度、及びより速いＶＦＦＳ性能を有する押出コーティング経路によって製造される多層積層体構造が望ましいだろう。
【発明の概要】
【０００３】
本開示は、多層構造、多層構造の製造方法、及び多層構造を含む包装に関する。
【０００４】
一実施形態では、本開示は、（ａ）（ｉ）８０〜９５重量パーセントの、均一に分岐した線状エチレンポリマー組成物及び不均一に分岐した線状エチレンポリマー組成物を含む少なくとも１つのエチレン／α−オレフィンインターポリマー組成物であって、エチレン／α−オレフィンポリマーが０．８５ｇ／ｃｃ〜０．９４０ｇ／ｃｃの範囲の密度を有することを特徴とする、エチレン／α−オレフィンインターポリマー組成物、ならびに（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、少なくとも１．０ｇ／１０分のメルトインデックスＩ２を有する、配合物と、（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度、及び０．５〜５０ｇ／１０分のＩ２を有する、組成物と、を含むシーラント層を含む多層構造を提供する。
【図面の簡単な説明】
【０００５】
【図１】現在スナック食品包装に使用されている多層構造を図示した概略図である。
【図２】本発明の多層構造の第１の実施形態を図示した概略図である。
【発明を実施するための形態】
【０００６】
本開示は、多層構造、多層構造の製造方法、及び多層構造を含む包装を提供する。
【０００７】
「ポリマー」は、同じ型のものであろうと異なる型のものであろうと、重合モノマーによって調製されるポリマーの化合物を意味する。したがって一般的な用語ポリマーは、用語ホモポリマー（微量の不純物がポリマー構造中に組み込まれ得るという理解のもと、１つの型のモノマーのみから調製されるポリマーを意味するために用いられる）、及び以下で定義されるように用語インターポリマーを含む。微量の不純物（例えば、触媒残渣）は、ポリマー中に及び／またはポリマー内に組み込まれてよい。ポリマーは、単一ポリマー、ポリマー配合物、またはポリマー混合物でよい。
【０００８】
「ポリオレフィン」は、１つ以上のオレフィン系モノマー、例えば、（ポリマーの重量に基づき）エチレンまたはプロピレン由来の５０重量％超単位を含み、任意で少なくとも１つのコモノマーを含んでよいポリマーを意味する。
【０００９】
「ポリエチレン」またはＰＥは、エチレンモノマー由来の５０重量％超単位を有するポリマーを意味する。
【００１０】
「低密度ポリエチレン」またはＬＤＰＥは、０．９３０ｇ／ｃｃ以下の密度を有するポリエチレンを意味する。
【００１１】
「線状低密度ポリエチレン」またはＬＬＤＰＥは、すなわちポリマー主鎖が測定不可能または明らかに長鎖分岐が欠如している、例えば、ポリマーが炭素１０００個当たり平均０．０１未満長分岐で置換される低密度ポリエチレンを意味する。
【００１２】
「ポリプロピレン」またはＰＰは、プロピレンモノマー由来の５０重量％超単位を有するポリマーを意味する。
【００１３】
一実施形態では、本開示は、（ａ）（ｉ）８０〜９５重量パーセントの、均一に分岐した線状エチレンポリマー組成物及び不均一に分岐した線状エチレンポリマー組成物を含む少なくとも１つのエチレン／α−オレフィンインターポリマー組成物であって、エチレン／α−オレフィンポリマーが０．８５ｇ／ｃｃ〜０．９４０ｇ／ｃｃの範囲の密度を有することを特徴とする、エチレン／α−オレフィンインターポリマー組成物、ならびに（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、少なくとも１．０ｇ／１０分のメルトインデックスＩ２を有する、配合物と、（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度、及び０．５〜５０ｇ／１０分のＩ２を有する、組成物と、を含むシーラント層を含む多層構造を提供する。
【００１４】
第２の実施形態では、本開示は、多層構造を調製するための方法を提供し、本方法は、共押出シーラント層を二重積層体上に押出コーティングすることを含み、共押出シーラント層は、（ａ）（ｉ）８０〜９５重量パーセントの、均一に分岐した線状エチレンポリマー組成物及び不均一に分岐した線状エチレンポリマー組成物からなる群から選択される、少なくとも１つのエチレン／α−オレフィンインターポリマー組成物であって、エチレン／α−オレフィンポリマーが０．８５ｇ／ｃｃ〜０．９４０ｇ／ｃｃの範囲の密度を有することを特徴とする、エチレン／α−オレフィンインターポリマー組成物、ならびに（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマーを含む配合物であって、少なくとも１．０ｇ／１０分のメルトインデックスＩ２を有する、配合物と、（ｂ）０．８６〜０．９４０ｇ／ｃｃの密度及び０．５〜５０ｇ／１０分のＩ２を有する線状低密度ポリエチレンと、を含み、前記配合物は、８〜３０ｇｓｍの量で存在する。
【００１５】
第３の実施形態では、本開示は本明細書に開示される多層構造のいずれかの実施形態を含む包装を提供する。
【００１６】
配合物は、均一に分岐した線状エチレンポリマー組成物及び不均一に分岐した線状エチレンポリマー組成物を含む、８０〜９５重量パーセント（重量％）の少なくとも１つのエチレン／α−オレフィンインターポリマー組成物を含み、エチレン／α−オレフィンインターポリマーは０．８５ｇ／ｃｃ〜０．９４０ｇ／ｃｃの範囲の密度を有することを特徴とする。８０〜９５重量％の全ての個別値及び部分範囲は、例えば、少なくとも１つのエチレン／α−オレフィンインターポリマー組成物の量は８０、８３、８６、８９、９２、または９４重量％の下限〜８１、８４、８７、９０、９３、または９５重量％の上限で変動し得、本明細書に含まれ開示される。少なくとも１つのエチレン／α−オレフィンインターポリマー組成物の量は、８０〜９５重量％、または選択的に８０〜８８重量％、または選択的に８７〜９５重量％、または選択的に８４〜９１重量％であり得る。０．８５〜０．９４ｇ／ｃｃの全ての個別値及び部分範囲は、例えば、密度は０．８５、０．８８、０．９１、または０．９３ｇ／ｃｃの下限〜０．８６、０．８９、０．９２、または０．９４ｇ／ｃｃの上限で変動し得、本明細書に含まれ開示される。
【００１７】
シーラント層において有用なポリマー配合物は、米国特許第５，５８２，９２３号に記載される方法によって得られてもよく、米国特許第５，５８２，９２３号にはさらなる詳細が記載されており、その開示は参照によって本明細書に組み込まれる。
【００１８】
配合物は、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、５〜２０重量パーセントの少なくとも１つの高圧エチレンポリマーを含む。５〜２０重量％の全ての個別値及び部分範囲は、例えば、配合物中の少なくとも１つの高圧エチレンポリマーの量は５、８、１１、１４、１７、または１９重量％の下限〜７、１０、１３、１６、１９または２０重量％の上限で変動し得、本明細書に含まれ開示される。例えば、少なくとも１つの高圧エチレンポリマーバリのポリマー配合物量は５〜２０重量％、または選択的に５〜１３重量％、または選択的に１４〜２０重量％、または選択的に８〜１７重量％であり得る。少なくとも１つの高圧エチレンポリマーは、６．０ｇ／１０分未満のメルトインデックスＩ２を有する。６．０ｇ／１０分未満の全ての個別値及び部分範囲は、本明細書に含まれ開示される。例えば、Ｉ２は６．０ｇ／１０分未満、または選択的に５．５０ｇ／１０分未満、または選択的に４．０ｇ／１０分未満、または選択的に２．５ｇ／１０分未満であり得る。少なくとも１つの高圧エチレンポリマーは、少なくとも０．９１６ｇ／ｃｃの密度を有する。少なくとも０．９１ｇ／ｃｃからの全ての個別値及び部分範囲は、本明細書に含まれ開示される。例えば、少なくとも１つの高圧エチレンポリマーの密度は少なくとも０．９１６ｇ／ｃｃ、または選択的に少なくとも０．９２５ｇ／ｃｃ、または選択的に少なくとも０．９３０ｇ／ｃｃ、または選択的に少なくとも０．９４０ｇ／ｃｃであり得る。少なくとも１つの高圧エチレンポリマーは、少なくとも７．０のＭｗ／Ｍｎ比を有する。少なくとも７．０からの全ての個別値及び部分範囲は、本明細書に含まれ開示される。例えば、Ｍｗ／Ｍｎは少なくとも７．０、または選択的に少なくとも８．０、または選択的に少なくとも９．０であり得る。
【００１９】
配合物は、少なくとも１．０ｇ／１０分のメルトインデックスＩ２を有する。少なくとも１．０ｇ／１０分からの全ての個別値及び部分範囲は、本明細書に含まれ開示される。例えば、配合物のＩ２は、少なくとも１．０ｇ／１０分、または選択的に少なくとも１０．０ｇ／１０分、または選択的に少なくとも２０．０ｇ／１０分であり得る。
【００２０】
シーラント層は、均一に及び不均一に分岐した線状エチレンポリマーからなる群から選択される少なくとも２つの成分を含む線状低密度ポリエチレン組成物も含み、組成物は密度が０．８６〜０．９４０ｇ／ｃｃ、及び０．５〜５０ｇ／１０分のＩ２を有する。線状低密度ポリエチレン組成物は、０．８６〜０．９４０ｇ／ｃｃの密度を有する。０．８６〜０．９４０ｇ／ｃｃの全ての個別値及び部分範囲は、例えば、低密度ポリエチレン組成物の密度は０．８６、０．８７、０．８８、０．８９、０．９０、０．９１０、０．９２０、０．９３０、または０．９３５ｇ／ｃｃの下限〜０．８６５、０．８７５、０．８８５、０．８９５、０．９１５、０．９２５、０．９３５、または０．９４０ｇ／ｃｃの上限で変動し得、本明細書に含まれ開示される。例えば、低密度ポリエチレン組成物の密度は、０．８６〜０．９４０ｇ／ｃｃ、または選択的に０．８６〜０．９１５ｇ／ｃｃ、または選択的に０．９１６〜０．９４０ｇ／ｃｃ、または選択的に０．９１０〜０．９２０ｇ／ｃｃであり得る。低密度ポリエチレン組成物は、０．５〜５０ｇ／１０分のＩ２を有する。０．５〜５０ｇ／１０分の全ての個別値及び部分範囲は、例えば、Ｉ２は０．５、１、１０、２０、３０、または４０ｇ／１０分の下限〜０．９、５、１５、２５、３５、４５、または５０ｇ／１０分の上限で変動し得、本明細書に含まれ開示される。例えば、Ｉ２は０．５〜５０ｇ／１０分、または選択的に０．５〜２６ｇ／１０分、または選択的に２４〜５０ｇ／１０分、または選択的に１５〜３５ｇ／１０分であり得る。
【００２１】
例示的な線状低密度ポリエチレン組成物としては、Ｔｈｅ  Ｄｏｗ  Ｃｈｅｍｉｃａｌ  Ｃｏｍｐａｎｙ（Ｍｉｄｌａｎｄ，ＭＩ，ＵＳＡ）からＥＬＩＴＥの名称で入手可能なものが挙げられる。
【００２２】
本明細書に開示される多層構造を製造するための方法において、いずれかの二重積層体が使用されてよい。二重積層体の成分には、ポリエステル、２軸配向ポリプロピレン、配向ポリアミドが含まれてもよいがこれらに限定されない。
【００２３】
本明細書に開示される多層構造を製造するための方法において、配合物は８〜３０ｇｓｍの量で存在し、低密度ポリエチレンは５〜１５ｇｓｍの量で存在する。８〜３０ｇｓｍの全ての個別値及び部分範囲は、例えば、配合物の量は８、１０、１５、２０、または２５ｇｓｍの下限〜１０、１２、１７、２３、２８、または３０ｇｓｍの上限で変動してよく、本明細書に含まれ開示される。例えば、配合物のコーティング重量は１０〜３０ｇｓｍ、または選択的に１０〜２０ｇｓｍ、または選択的に２０〜３０ｇｓｍ、または選択的に１５〜２５ｇｓｍでよい。同様に、５〜１５ｇｓｍの全ての個別値及び部分範囲は、例えば、低密度ポリエチレンのコーティング重量は５、８、１１または１４ｇｓｍの下限〜６、９、１２、または１５ｇｓｍの上限で変動してよく、本明細書に含まれ開示される。例えば、低密度ポリエチレンのコーティング重量は５〜１５ｇｓｍ、または選択的に５〜１０ｇｓｍ、または選択的に１０〜１５ｇｓｍ、または選択的に７〜１３ｇｓｍであり得る。
【００２４】
本開示は、シーラント層が少なくとも８ｇｓｍのコーティング重量を有することを除いて、本明細書に開示されるいずれかの実施形態に従って、多層構造、方法、及び包装をさらに提供する。少なくとも８ｇｓｍからの全ての個別値及び部分範囲は、本明細書に含まれ開示される。例えば、シーラント層のコーティング重量は８、１０、１２、または１４ｇｓｍの下限からあり得る。特定の実施形態では、シーラント層のコーティング重量は４０ｇｓｍ以下である。４０ｇｓｍ以下の全ての個別値及び部分範囲は、例えば、シーラント層のコーティング重量は最大で４０、３０、２５、または２０ｇｓｍの上限からあり得、本明細書に含まれ開示される。
【００２５】
本開示は、シーラント層が押出コーティングされることを除いて、本明細書に開示されるいずれかの実施形態に従って、多層構造、方法、及び包装をさらに提供する。
【００２６】
本開示は、シーラント層が共押し出しされることを除いて、本明細書に開示されるいずれかの実施形態に従って、多層構造、方法、及び包装をさらに提供する。
【００２７】
本開示は、配合物がスリップ剤をさらに含むことを除いて、本明細書に開示されるいずれかの実施形態に従って、多層構造、方法、及び包装をさらに提供する。いずれかのスリップ剤が、配合物に添加されてよい。スリップ剤の非限定例としては、約１２〜約４０個の炭素原子を有する一級アミド（例えば、エルカミド、オレアミド、ステアルアミド、及びベヘナミド）、約１８〜約８０個の炭素原子を有する二級アミド（例えば、ステアリルエルカミド、ベヘニルエルカミド、メチルエルカミド、及びエチルエルカミド）、約１８〜約８０個の炭素原子を有する二級−ビス−アミド（例えば、エチレン−ビス−ステアルアミド及びエチレン−ビス−オレアミド）、ならびにそれらの組み合わせが挙げられる。
【００２８】
本開示は、多層構造が配向ポリオレフィン、配向ポリエチレンテレフタレート（ＰＥＴ）、及び配向ポリアミドからなる群から選択される配向ポリマー層をさらに含むことを除いて、本明細書に開示されるいずれかの実施形態に従って、多層構造、方法、及び包装をさらに提供する。
【００２９】
本開示は、多層構造がバリア層をさらに含むことを除いて、本明細書に開示されるいずれかの実施形態に従って、多層構造、方法、及び包装をさらに提供する。いずれかの適切なバリア層が使用されてよい。バリア層の非限定例には金属化ポリエステル、金属化ＰＥＴ、エチレンビニルアルコールポリマー（ＥＶＯＨ）、ポリ塩化ビニリデン（ＰＶＤＣ）、金属化配向ポリアミド（ＯＰＡ）、金属化配向ポリプロピレン（ＯＰＰ）、金属化ポリエチレン、またはこれらの組み合わせのいずれかが挙げられる。
【００３０】
本開示は、多層構造が、配向ポリオレフィン、配向ＰＥＴ、及び配向ポリアミドからなる群から選択される配向ポリマー層と、バリア層と、押出積層体と、任意で配向ポリオレフィン層と押出積層体との間の第１のプライマーと、及び任意でバリア層と共押出シーラント層との間の第２のプライマーとをさらに含み、バリア層が押出積層体に隣接していることを除いて、本明細書に開示されるいずれかの実施形態に従って多層構造、方法、及び包装をさらに提供する。押出積層体は、押出コーティングポリオレフィンを含んでよい。
【００３１】
本開示は、シーラント層が８ｇｓｍのコーティング重量でコーティングされる場合、シーラント層が以下の特性、少なくとも３Ｎ／２５ｍｍのホットタック強度及び少なくとも２０Ｎ／２５ｍｍの密封強度、の少なくとも１つを示すことを除いて、本明細書に開示されるいずれかの実施形態に従って、多層構造、方法、及び包装をさらに提供する。当業者であれば、ホットタック強度及び密封強度の値は、シーラント層の厚さまたはコーティング重量によって決まることを理解するだろう。したがって、シーラント層は、８ｇｓｍのコーティング重量により特性、少なくとも３Ｎ／２５ｍｍのホットタック強度及び少なくとも２０Ｎ／２５ｍｍの密封強度、の少なくとも１つをもたらすものである。少なくとも３Ｎ／２５ｍｍからのホットタック強度の全ての個別値及び部分範囲は、例えば、ホットタック強度は少なくとも３、４、または５Ｎ／２５ｍｍであり得、本明細書に含まれ開示される。少なくとも２０Ｎ／２５ｍｍからの密封強度の全ての個別値及び部分範囲は、例えば、密封強度は少なくとも２０、２５、または３０Ｎ／２５ｍｍであり得、本明細書に含まれ開示される。
【００３２】
本開示は、シーラント層の溶解温度がＬＤＰＥ層の溶解温度よりも低いことを除いて、本明細書に開示されるいずれかの実施形態に従って、多層構造、方法、及び包装をさらに提供する。特定の実施形態では、シーラント層の溶解温度は、ＬＤＰＥ層の溶解温度よりも少なくとも１０℃低い。少なくとも１０℃からの全ての個別値及び部分範囲は、本明細書に含まれ開示される。例えば、シーラント層の溶解温度はＬＤＰＥ層の溶解温度よりも１０℃、または選択的に少なくとも２０℃、または選択的に少なくとも３０℃、または選択的に少なくとも５０℃低い。
【実施例】
【００３３】
以下の実施例により本発明を説明するが、本発明の範囲を制限することを意図するものではない。
【００３４】
３つの多層構造、比較例１、及び比較例２、及び本発明例１が製造された。本発明例１は、共押出シーラント層を有した。本発明例１のシーラント層は、３０重量％がＥＬＩＴＥ  ５２２０Ｇ、及び７０重量％がポリマー配合物１であった。比較例２のシーラント層は、ＲＥＬＥＮＥ  ＬＤＰＥ上に押出コーティングされた１００％ポリマー配合物１であった。
【００３５】
比較例１は、３層ブローフィルム機で製造される２０ミクロンの３層ブローフィルムである。３層フィルムは、各６ミクロンの３部分、内層、中間（コア）層、及び外層を有する。３層は以下の通りさらに記載され得る。内層（密封層）＝ｍＬＬＤＰＥ＋ＬＤＰＥ−６．６ミクロン、中間（コア層）＝ｍＬＬＤＰＥ＋ＨＤＰＥ＋ＬＤＰＥ−６．６ミクロン、及び外層＝ｍＬＬＤＰＥ＋ＬＤＰＥ−６．６ミクロン。ブローフィルムは、Ｗｉｎｄｍｏｌｌｅｒ  ＆  Ｈｏｌｌｃｈｅｒの２５０ｋｇ／時間を有する３層上に、以下のパラメータ／条件、約２のＢＵＲ、２．５ｍｍのダイギャップ、３５０ｍｍの鋳型直径、及び９５０ｍｍのフィルム幅で調製された。
【００３６】
ＲＥＬＥＮＥ  ＬＤＰＥ  １０７０  ＬＡ１７は、Ｒｅｌｉａｎｃｅ  Ｉｎｄｕｓｔｒｉｅｓ  Ｌｉｍｉｔｅｄ  （Ｉｎｄｉａ）から市販されている高圧オートクレーブ処理によって製造される押出コーティング級の低密度ポリエチレン（ＬＤＰＥ）である。
【００３７】
ＥＬＩＴＥ  ５２２０Ｇは、３．５ｇ／１０分のＩ２、及び０．９１５ｇ／ｃｃの密度を有するエチレン／１−オクテン系ＬＬＤＰＥである（Ｔｈｅ  Ｄｏｗ  Ｃｈｅｍｉｃａｌ  Ｃｏｍｐａｎｙから市販されている）。
【００３８】
ポリマー配合物−１は、（ｉ）８０〜９５重量パーセントの、均一に分岐した線状エチレンポリマー組成物及び不均一に分岐した線状エチレンポリマー組成物を含む少なくとも１つのエチレン／α−オレフィンインターポリマー組成物であって、エチレン／α−オレフィンポリマーは０．８５ｇ／ｃｃ〜０．９４０ｇ／ｃｃの範囲の密度を有することを特徴とする、エチレン／α−オレフィンインターポリマー組成物と、（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマーとを含む配合物である。ポリマー配合物−１は、０．９１１ｇ／ｃｃの密度及び９ｇ／１０分のＩ２を有する。
【００３９】
積層体実施例は、以下の構造、印刷配向ポリエステル／プライマー／押出積層／金属化ＰＥＴ／プライマー／シーラント層、を有した。積層体実施例は、以下の条件、ＳＡＭタンデム（２ステーション）共押出成形機、１２０メートル／分の機械速度、１６５ｍｍのエアギャップ、１０５０ｍｍの線幅、１０℃の冷却ロール温度、コロナ処理及び冷却ロール時の艶消し仕上げ、を使用してシーラント層を基材層上へ押出コーティングすることによって調製された。
【００４０】
本発明例１には、８ｇｓｍのコーティング重量でＲＥＬＥＮＥ  ＬＤＰＥ  １０７０  ＬＡ１７が適用され、１８ｇｓｍのコーティング重量でポリマー配合物−１が適用され、３重量％のスリップ添加剤（エルカミド系）がポリマー配合物−１に添加された。各プライマー層は、０．０５ｇｓｍのコーティング重量で適用された。
【００４１】
本発明例１及び比較例２の共押出成形機の区間の温度プロファイルを表１に示す。
【００４２】
【表１】
0006804449.tif 000002
【００４３】
ホットタック及び密封強度の結果が、それぞれ表２及び表３に示される。
【００４４】
【表２】
0006804449.tif 000003
【００４５】
【表３】
0006804449.tif 000004
【００４６】
表４は、本発明例１及び比較例１のそれぞれの摩擦係数（ＣＯＦ）情報を提供する。
【００４７】
【表４】
0006804449.tif 000005
【００４８】
試験方法
試験方法は以下のものを含む。
【００４９】
ポリマー密度をＡＳＴＭ  Ｄ７９２に従って測定する。
【００５０】
メルトインデックスＩ２を、１９０℃／２．１６ｋｇの条件で、ＡＳＴＭ  Ｄ−１２３８−１０に従って測定する。
【００５１】
ＡＳＴＭ  Ｆ−８８（手法Ａ）に従って、市販の引張試験機でフィルムに加熱密封測定が実施される。加熱密封試験は、可撓性バリア物質における密封の強度（密封強度）の基準である。封を含む物質の試験片を切り離すのに必要な力を測定することによってこれを行い、試験体の破損の状態を特定する。密封強度は、開封力及び包装完全性に関連している。密封強度を、Ｊ＆Ｂのホットタック試験機４０００で、２４時間の状態調節時間、２００ｍｍ／分の試験速度、２５ｍｍの試料幅、０．２７５Ｎ／ｍｍ２の密封圧、及び０．５秒の密封時間を用いて測定した。
【００５２】
ホットタックを、Ｊ＆Ｂのホットタック試験機４０００で、２４時間の状態調節時間、２００ｍｍ／分の試験速度、２５ｍｍの試料幅、０．２７５Ｎ／ｍｍ２の密封圧、及び０．５秒の密封時間を用いて測定した。
【００５３】
摩擦係数を、ＡＳＴＭ  Ｄ−１８９４に従って測定する。
【００５４】
本発明は、その精神及び不可欠な属性から逸脱することなく他の形態で具現化することもでき、したがって、本発明の範囲を指摘するには、上記の明細書ではなく添付の特許請求の範囲が参照されるべきである。
なお、本発明には、以下の実施形態が包含される。
［１］シーラント層を含む押出コーティング多層構造であって、
前記シーラント層が、
（ａ）
（ｉ）８０〜９５重量パーセントの、均一に分岐した線状エチレンポリマー組成物及び不均一に分岐した線状エチレンポリマー組成物を含む少なくとも１つのエチレン／α−オレフィンインターポリマー組成物であって、前記エチレン／α−オレフィンポリマーが０．８５ｇ／ｃｃ〜０．９４０ｇ／ｃｃの範囲の密度を有することを特徴とする、エチレン／α−オレフィンインターポリマー組成物、ならびに
（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、
少なくとも１．０ｇ／１０分のメルトインデックスＩ２を有する、配合物と、
（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度、及び０．５〜５０ｇ／１０分のＩ２を有する、組成物と、を含む、多層構造。
［２］前記共押出シーラント層が少なくとも８ｇｓｍのコーティング重量を有する、前記［１］に記載の多層構造。
［３］前記シーラント層がＬＤＰＥ層と共押し出しされ、前記ＬＤＰＥが５〜１５ｇｓｍのコーティング重量を有する、前記［１］に記載の多層構造。
［４］前記シーラント層がスリップ剤をさらに含む、前記［１］に記載の多層構造。
［５］配向ポリオレフィン、配向ＰＥＴ、及び配向ポリアミドからなる群から選択される配向ポリマー層をさらに含む、前記［１］〜［４］のいずれか一項に記載の多層構造。
［６］バリア層をさらに含む、前記［１］〜［５］のいずれか一項に記載の多層構造。
［７］配向ポリオレフィン、配向ＰＥＴ、及び配向ポリアミドからなる群から選択される配向ポリマー層と、
バリア層と、
押出積層体と、
任意で、前記配向ポリオレフィン層と前記押出積層体との間の第１のプライマーと、
任意で、前記バリア層と前記共押出シーラント層との間の第２のプライマーであって、前記バリア層が前記押出積層体に隣接している、第２のプライマーと、をさらに含む、前記［１］に記載の多層構造。
［８］前記押出積層体がポリプロピレンを含む、前記［７］に記載の多層構造。
［９］前記シーラント層が、８ｇｓｍのコーティング重量でコーティングされる場合、前記シーラント層は以下の特性、１インチ当たり少なくとも３Ｎのホットタック強度及び１インチ当たり少なくとも２０Ｎの密封強度、の少なくとも１つを示す、前記［１］に記載の多層構造。
［１０］押出コーティング多層構造を調製するための方法であって、
少なくとも２層を有する積層体上にシーラント層を押出コーティングすることを含み、前記押出シーラント層は、
（ａ）
（ｉ）８０〜９５重量パーセントの、均一に分岐した線状エチレンポリマー組成物及び不均一に分岐した線状エチレンポリマー組成物からなる群から選択される少なくとも１つのエチレン／α−オレフィンインターポリマー組成物であって、前記エチレン／α−オレフィンポリマーが０．８５ｇ／ｃｃ〜０．９４０ｇ／ｃｃの範囲の密度を有することを特徴とする、エチレン／α−オレフィンインターポリマー組成物、ならびに
（ｉｉ）５〜２０重量パーセントの少なくとも１つの高圧エチレンポリマーであって、６．０ｇ／１０分未満のメルトインデックスＩ２、少なくとも０．９１６ｇ／ｃｃの密度、少なくとも７．０のＭｗ／Ｍｎ比、及びゲル浸透クロマトグラフィーによって決定される双峰性の分子量分布を有することを特徴とする、高圧エチレンポリマー、を含む配合物であって、
少なくとも１．０ｇ／１０分のメルトインデックスＩ２を有する、配合物と、
（ｂ）均一に及び不均一に分岐した線状エチレンポリマーからなる群から選択される少なくとも２つの成分を含む線状低密度ポリエチレン組成物であって、０．８６〜０．９４０ｇ／ｃｃの密度及び０．５〜５０ｇ／１０分のＩ２を有する、組成物と、を含み、
前記シーラント層が８〜３０ｇｓｍの量で存在する、方法。
［１１］ＬＤＰＥ層を前記押出コーティングシーラント層と共押し出しすることをさらに含み、前記ＬＤＰＥ層が５〜１５ｇｓｍの量で存在する、前記［１０］に記載の押出コーティング多層構造を調製するための方法。
［１２］前記シーラント層の溶解温度が前記ＬＤＰＥ層の溶解温度よりも低い、前記［１１］に記載の押出コーティング多層構造を調製するための方法。
［１３］前記［１］に記載の多層構造を含む、包装。
【図１】
0006804449.tif 000006
【図２】
0006804449.tif 000007